【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
ａ）マットレスコアと、
ｂ）単層不織防火布と、
ｃ）１平方ヤードあたり２から８オンス（１平方メートルあたり６８から２７１グラム）の範囲内の坪量を有する寝具用布とを含んでなる防火されたマットレスであって、単層不織布が、（ｉ）１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、（ｉｉ）１分あたり２０℃の速度で５００℃に空気中で加熱されたときに繊維重量の９０パーセントを維持する有機繊維少なくとも１平方ヤードあたり０．５オンス（１平方メートルあたり１７グラム）とを含んでなり、布が、少なくとも１平方ヤードあたり２．５オンス（１平方メートルあたり８５グラム）の坪量と、少なくとも０．１６グラム／ｃｍ3の密度と、７０メートル／分（２２５ｆｔ／分）以下の空気透過性とを有し、
ただし、
（ｉ）単層のみが（ｂ）の防火布に使用され、
（ｉｉ）布の単層のみが、マットレスを防火するために使用される防火されたマットレス。
【請求項２】
有機繊維がパラ−アラミドポリマーを含んでなる繊維である請求項１に記載の防火されたマットレス。
【請求項３】
パラ−アラミドがポリ（ｐ−フェニレンテレフタルアミド）である請求項２に記載のマットレス。
【請求項４】
セルロース繊維が、ケイ酸を含有するビスコース繊維である請求項１に記載のマットレス。
【請求項５】
単層不織布が、燃焼されたときに火炎抑制ガスを放出するガス発生材料をさらに含んでなる請求項１に記載のマットレス。
【請求項６】
ガス発生材料がモダクリル繊維である請求項５に記載のマットレス。
【請求項７】
ガス発生材料がポリ塩化ビニル繊維である請求項５に記載のマットレス。
【請求項８】
不織防火布が、耐火性糸で縫われたシームを含んでなる請求項１に記載のマットレス。
【請求項９】
耐火性糸がパラ−アラミド糸またはガラス糸を含んでなる請求項８に記載のマットレス。
【手続補正２】
【補正対象書類名】明細書
【補正対象項目名】００３６
【補正方法】変更
【補正の内容】
【００３６】
すべてのスリープセットを、カリフォルニア州の技術報告６０３に従って個別に燃焼した。５のすべてが、最初の３０分以内に１５０キロワット未満のピーク放熱速度を有し、最初の１０分以内に２５メガジュール未満の総放熱を有した。
本発明の好適な実施の態様は次のとおりである。
１．  マットレスのための防火構成要素として有用な単層不織布であって、
ａ）１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、
ｂ）１分あたり２０℃の速度で５００℃に空気中で加熱されたときに繊維重量の９０パーセントを維持する有機繊維少なくとも１平方ヤードあたり０．５オンス（１平方メートルあたり１７グラム）とを含んでなり、
ｃ）布が、少なくとも１平方ヤードあたり２．５オンス（１平方メートルあたり８５グラム）を有する坪量と、少なくとも０．１６グラム／ｃｍ3の密度と、７０メートル／分（２２５ｆｔ／分）以下の空気透過性とを有する単層不織布。
２．  １平方ヤードあたり２．５から７オンス（１平方メートルあたり８５から２３７グラム）の坪量を有する上記１に記載の布。
３．  有機繊維がパラ−アラミドポリマーを含んでなる繊維である上記２に記載の布。
４．  パラ−アラミドがポリ（ｐ−フェニレンテレフタルアミド）である上記３に記載の布。
５．  セルロース繊維が、ケイ酸を含有するビスコース繊維である上記２に記載の布。
６．  単層不織布が、燃焼されたときに火炎抑制ガスを放出するガス発生材料をさらに含んでなる上記１に記載の布。
７．  ガス発生材料がモダクリル繊維である上記６に記載の布。
８．  ガス発生材料がポリ塩化ビニル繊維である上記６に記載の布。
９．  ａ）マットレスコアと、
ｂ）単層不織防火布を含んでなるパネルと、
ｃ）１平方ヤードあたり２から８オンス（１平方メートルあたり６８から２７１グラム）の範囲内の坪量を有する寝具用布とを含んでなる防火されたマットレスであって、単層不織布が、（ｉ）１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、（ｉｉ）１分あたり２０℃の速度で５００℃に空気中で加熱されたときに繊維重量の９０パーセントを維持する有機繊維少なくとも１平方ヤードあたり０．５オンス（１平方メートルあたり１７グラム）とを含んでなり、布が、少なくとも１平方ヤードあたり２．５オンス（１平方メートルあたり８５グラム）の坪量と、少なくとも０．１６グラム／ｃｍ3の密度と、７０メートル／分（２２５ｆｔ／分）以下の空気透過性とを有する防火されたマットレス。
１０．  単層不織布を含んでなるボーダーをさらに含んでなる上記９に記載の防火されたマットレス。
１１．  有機繊維がパラ−アラミドポリマーを含んでなる繊維である上記９に記載の防火されたマットレス。
１２．  パラ−アラミドがポリ（ｐ−フェニレンテレフタルアミド）である上記１１に記載のマットレス。
１３．  セルロース繊維が、ケイ酸を含有するビスコース繊維である上記９に記載のマットレス。
１４．  単層不織布が、燃焼されたときに火炎抑制ガスを放出するガス発生材料をさらに含んでなる上記９に記載のマットレス。
１５．  ガス発生材料がモダクリル繊維である上記１４に記載のマットレス。
１６．  ガス発生材料がポリ塩化ビニル繊維である上記１４に記載のマットレス。
１７．  連続不織防火布が、耐火性糸で縫われたシームを含んでなる上記９に記載のマットレス。
１８．  耐火性糸がパラ−アラミド糸またはガラス糸を含んでなる上記１７に記載のマットレス。
１９．  マットレスコアを有するマットレスを防火するための方法であって、
マットレスコアに、マットレスのための防火構成要素として有用な単層不織布を設ける工程を含んでなり、単層不織布が、
ａ）１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、
ｂ）１分あたり２０℃の速度で５００℃に空気中で加熱されたときに繊維重量の９０パーセントを維持する有機繊維少なくとも１平方ヤードあたり０．５オンス（１平方メートルあたり１７グラム）とを含んでなり、
布が、少なくとも１平方ヤードあたり２．５オンス（１平方メートルあたり８５グラム）の坪量と、少なくとも０．１６グラム／ｃｍ3の密度と、７０メートル／分（２２５ｆｔ／分）以下の空気透過性とを有する方法。
２０．  有機繊維がパラ−アラミドポリマーを含んでなる繊維である上記１９に記載のマットレスを防火するための方法。
２１．  パラ−アラミドがポリ（ｐ−フェニレンテレフタルアミド）である上記２０に記載のマットレスを防火するための方法。
２２．  セルロース繊維が、ケイ酸を含有するビスコース繊維である上記１９に記載のマットレスを防火するための方法。
２３．  単層不織布が、燃焼されたときに火炎抑制ガスを放出するガス発生材料をさらに含んでなる上記１９に記載のマットレスを防火するための方法。
２４．  ガス発生材料がモダクリル繊維である上記２３に記載のマットレスを防火するための方法。
２５．  ガス発生材料がポリ塩化ビニル繊維である上記２３に記載のマットレスを防火するための方法。